(57)【要約】  本発明は、ジカルボン酸成分とグリコール成分を構成成分とするポリエステル、マグネシウム化合物、アルカリ金属化合物、特定のリン化合物、及び滑剤をそれぞれ特定量含む、十分に低い溶融比抵抗を有し、色調と熱安定性に優れたマスターバッチ用ポリエステル組成物である。このマスターバッチ用ポリエステル組成物を混合することで、冷却ドラムへの静電密着性を高めて製膜性を改善し、かつ、最適な滑り性を付与して、品位にも優れたポリエステルフィルムを提供することが可能となる。【特許請求の範囲】
【請求項１】
ジカルボン酸成分とグリコール成分を構成成分とするポリエステル、マグネシウム化合物、アルカリ金属化合物、リン化合物、及び滑剤を含むポリエステル組成物であって、前記リン化合物が、リン酸トリアルキルエステルであり、該アルキルエステルのアルキル基が炭素数２〜４のアルキル基であるリン化合物、及びエチルジエチルホスホノアセテートからなる群より選ばれる少なくとも一種であって、下記（１）〜（４）を満足することを特徴とするマスターバッチ用ポリエステル組成物。
（１）ポリエステル組成物中、質量換算でマグネシウム原子を４００〜２,７００ｐｐｍ、アルカリ金属原子を４０〜２７０ｐｐｍ、リン原子を２００〜１,７００ｐｐｍ含有する
（２）ポリエステル組成物中、平均粒径０．５〜３．０μｍの滑剤を７,０００〜２０,０００ｐｐｍ含有する
（３）ポリエステルを構成するジカルボン酸成分に対する、マグネシウム原子の量をｍ（ｍｏｌ％）、アルカリ金属原子の量をｋ（ｍｏｌ％）、リン原子の量をｐ（ｍｏｌ％）としたとき、式Ｉを満たす
２≦（ｍ＋ｋ／２）／ｐ≦３.５  （式Ｉ）
（４）溶融比抵抗ρiが０．００５×１０８〜０．０５×１０８Ω・ｃｍを満たす
【請求項２】
前記アルカリ金属が、カリウムである請求項１に記載のマスターバッチ用ポリエステル組成物。
【請求項３】
前記リン化合物が、リン酸トリアルキルエステルであり、該アルキルエステルのアルキル基が炭素数２〜４のアルキル基であるリン化合物である、請求項１、２のいずれかに記載のマスターバッチ用ポリエステル組成物。
【請求項４】
前記リン化合物が、リン酸トリエチルである請求項１、２のいずれかに記載のマスターバッチ用ポリエステル組成物。
【請求項５】
請求項１〜４のいずれかに記載のマスターバッチ用ポリエステル組成物を含有したフィルム用ポリエステル組成物。
【請求項６】
請求項５に記載のフィルム用ポリエステル組成物からなるポリエステルフィルム。
【発明の詳細な説明】
【技術分野】
【０００１】
本発明は、ポリエステルフィルムに良好な静電密着性を付与して製膜性を向上させ、かつ滑り性、加工性を付与するためのマスターバッチ用ポリエステル組成物に関するものである。
【背景技術】
【０００２】
ポリエステルは、機械的特性、及び化学的特性に優れており、包装用、磁気テープ用、光学用などのフィルムやシート等の広範な分野において使用されている。ポリエステルフィルムは、ポリエステルを溶融押出した後、二軸延伸して得られる。すなわち、押出機により溶融押出されたシート状物を回転する冷却ドラムの表面に密着させて引き取り（キャスティング）、次いで、該シート状物を冷却ドラムの後段に配置された延伸ロールへと導いて縦延伸し、さらに、テンターで横延伸した後、熱固定される。ここで、フィルムの厚みの均一性を高め、また、キャスティングの速度を高めるには、押出口金から溶融押出したシート状物を回転冷却ドラム表面で冷却する際に、該シート状物とドラム表面とが十分に高い付着力で密着していなければならない。このため、シート状物と回転ドラムの表面との付着力を高めるための方法として、押出口金と冷却回転ドラムの間にワイヤー状の電極を設けて高電圧を印加し、未固化のシート状物の表面に静電気を発生させて、該シート状物を冷却ドラムの表面に静電付着させて、急冷する、所謂、静電密着キャスト法が多く使用されている。【０００３】
静電密着キャスト法において、シート状物の冷却ドラムへの静電密着性を向上させるには、シート状物表面における電荷量を多くすることが有効であり、該電荷量を多くするには、原料となるポリエステルを改質してその溶融比抵抗を低くすることが有効であることが知られている。そして、この溶融比抵抗を低くする方法として、原料ポリエステルの製造段階において、エステル化またはエステル交換反応中にアルカリ金属またはアルカリ土類金属化合物を添加すること等が行われている（例えば、特許文献１参照。）。【０００４】
溶融比抵抗を低くする別の方法として、多量のアルカリ金属またはアルカリ土類金属化合物を添加して非常に低い溶融比抵抗を有するマスターバッチを別途製造し、フィルムの原料となるポリエステルに混合することも行われている（例えば、特許文献２参照。）。しかしマスターバッチの製造では多量のアルカリ金属やアルカリ土類金属化合物を添加することにより、異物が発生しやすいといった問題や、着色しやすい問題、熱安定性が低下する問題があった。またマスターバッチとして十分に低い値の溶融比抵抗が得られず、フィルム原料のポリエステルに対して多量のマスターバッチを混合する必要がありコスト面でも不利であった。【０００５】
フィルム用のポリエステルには、フィルムを重ね合わせた時にフィルムが密着し、いわゆるブロッキングを起こしたり、ロール状のフィルムを加工する際にガイドロール等との滑り性の不良により傷などの欠陥が生じたりする問題がある。このようなフィルムの取り扱い上の問題を解決するためには、ポリエステル内部に無機粒子等の不活性粒子を含有させる方法が有効である。
【先行技術文献】
【特許文献】
【０００６】
【特許文献１】特開２０１０−２８５５２７号公報
【特許文献２】特開２００８−２０１８２２号公報
【発明の概要】
【発明が解決しようとする課題】
【０００７】
本発明の目的は、十分に低い溶融比抵抗を有し、色調と熱安定性に優れたマスターバッチ用ポリエステル組成物、およびこのマスターバッチ用ポリエステル組成物を混合することで、冷却ドラムへの静電密着性を高めて製膜性を改善し、かつ、最適な滑り性を付与して、品位にも優れたポリエステルフィルムを提供することである。
【課題を解決するための手段】
【０００８】
本発明者らは鋭意検討した結果、以下に示す手段により、上記課題を解決できることを見出し、本発明に到達した。【０００９】
すなわち、本発明は、以下の構成からなる。
［１］  ジカルボン酸成分とグリコール成分を構成成分とするポリエステル、マグネシウム化合物、アルカリ金属化合物、リン化合物、及び滑剤を含むポリエステル組成物であって、前記リン化合物が、リン酸トリアルキルエステルであり、該アルキルエステルのアルキル基が炭素数２〜４のアルキル基であるリン化合物、及びエチルジエチルホスホノアセテートからなる群より選ばれる少なくとも一種であって、下記（１）〜（４）を満足することを特徴とするマスターバッチ用ポリエステル組成物。
（１）ポリエステル組成物中、質量換算でマグネシウム原子を４００〜２,７００ｐｐｍ、アルカリ金属原子を４０〜２７０ｐｐｍ、リン原子を２００〜１,７００ｐｐｍ含有する
（２）ポリエステル組成物中、平均粒径０．５〜３．０μｍの滑剤を７,０００〜２０,０００ｐｐｍ含有する
（３）ポリエステルを構成するジカルボン酸成分に対する、マグネシウム原子の量をｍ（ｍｏｌ％）、アルカリ金属原子の量をｋ（ｍｏｌ％）、リン原子の量をｐ（ｍｏｌ％）としたとき、式Ｉを満たす
２≦（ｍ＋ｋ／２）／ｐ≦３.５  （式Ｉ）
（４）溶融比抵抗ρiが０．００５×１０８〜０．０５×１０８Ω・ｃｍを満たす
［２］  前記アルカリ金属が、カリウムである［１］に記載のマスターバッチ用ポリエステル組成物。
［３］  前記リン化合物が、リン酸トリアルキルエステルであり、該アルキルエステルのアルキル基が炭素数２〜４のアルキル基であるリン化合物である、［１］、［２］のいずれかに記載のマスターバッチ用ポリエステル組成物。
［４］  前記リン化合物が、リン酸トリエチルである［１］、［２］のいずれかに記載のマスターバッチ用ポリエステル組成物。
［５］  ［１］〜［４］のいずれかに記載のマスターバッチ用ポリエステル組成物を含有したフィルム用ポリエステル組成物。
［６］  ［５］に記載のフィルム用ポリエステル組成物からなるポリエステルフィルム。
【発明の効果】
【００１０】
本発明のマスターバッチ用ポリエステル組成物は、マグネシウム化合物、アルカリ金属化合物、リン化合物及び滑剤を特定量添加して製造され、低い溶融比抵抗を有するため、これを用いたフィルムの製膜性を改善でき、さらに異物が少なく色調と熱安定性にも優れ、製膜時の滑り性にも優れるため、包装用フィルム、工業用フィルムなど、幅広い用途に使用することができる。
【図面の簡単な説明】
【００１１】
【図１】図１は、実施例、比較例での金属量と溶融比抵抗の関係を示した図である。
【発明を実施するための形態】
【００１２】
［マスターバッチ用ポリエステル組成物］
本発明のマスターバッチ用ポリエステル組成物は、フィルム原料用ポリエステル樹脂に混合されることでフィルム用ポリエステル組成物となる。
本発明のマスターバッチ用ポリエステル組成物の溶融比抵抗（ρｉ）は、０．００５×１０８〜０．０５×１０８Ω・ｃｍである必要がある。溶融比抵抗は、後記する実施例の項で記載された方法で測定できる。ポリエステルフィルムの製膜性を改善するためには、フィルム用ポリエステル組成物としての溶融比抵抗が０．１×１０８〜０．３×１０８Ω・ｃｍであることが望ましいが、マスターバッチ用ポリエステル組成物の溶融比抵抗が０．０５×１０８Ω・ｃｍよりも高い場合は、フィルム用ポリエステルの製膜性を改善するために多量のマスターバッチの添加量が必要になるため、マスターバッチとしての効能が低く製造コストの増大などの問題がある。マスターバッチ用ポリエステル組成物の溶融比抵抗が０．００５×１０８Ω・ｃｍより低い場合には、マスターバッチの添加量が少なくなりすぎるため偏析が起こりやすく、フィルムの溶融比抵抗にムラが生じ、製膜安定性が低下することがある。より好ましいマスターバッチ用ポリエステル組成物の溶融比抵抗は、０．００５×１０８〜０．０２５×１０８Ω・ｃｍである。
【００１３】
本発明のマスターバッチ用ポリエステル組成物には、溶融比抵抗を下げるためマグネシウム化合物、アルカリ金属化合物を添加している。また、これらの金属イオン成分は、未反応のジカルボン酸成分やオリゴマー成分のカルボニル末端基との反応により塩を形成、異物化すると推定されるが、これらの金属イオンを異物化させることなくポリエステル中で分散させ、さらに熱安定性を向上させるためにリン化合物を添加している。この異物が凝集すると、マスターバッチ用ポリエステル組成物を使用して得られたフィルム中の粗大欠点（粗大粒子）となる場合がある。
【００１４】
本発明で使用するマグネシウム化合物としては、公知のマグネシウム化合物を使用することができる。例えば、酢酸マグネシウムのような低級脂肪酸塩や、マグネシウムメトキサイドのようなアルコキサイド等が挙げられ、これらはいずれか１種を単独で使用しても、２種以上を併用してもよい。特に、酢酸マグネシウムが好ましい。
【００１５】
マグネシウム原子の量は、マスターバッチ用ポリエステル組成物に対して４００〜２７００ｐｐｍである。マグネシウム原子量が４００ｐｐｍ未満の場合は溶融比抵抗が高くなり、フィルム用ポリエステル組成物の製膜性を改善するために多量のマスターバッチの添加量が必要になるため、マスターバッチとしての効能が低く製造コストの増大などの問題がある。マグネシウム原子量が２７００ｐｐｍを超える場合には、不溶性の異物（マグネシウム塩）の生成量が多くなり、また耐熱性の低下を招きフィルムの着色が酷くなり好ましくない。好ましいマグネシウム原子の量は４５０〜２５００ｐｐｍであり、より好ましいマグネシウム原子の量は４５０〜２０００ｐｐｍである。
【００１６】
本発明で使用するアルカリ金属化合物のアルカリ金属としては、リチウム、ナトリウム、カリウムが上げられる。また、アルカリ金属化合物としては、例えば、酢酸リチウムや酢酸カリウムのような低級脂肪酸塩や、カリウムメトキサイドのようなアルコキサイド等が挙げられ、これらはいずれか１種を単独で使用しても、２種以上を併用してもよい。アルカリ金属としては、カリウムが溶融比抵抗を下げる効果が大きく、好ましい。アルカリ金属化合物としては、酢酸塩が好ましく、酢酸カリウムが特に好ましい。
【００１７】
アルカリ金属原子の量は、マスターバッチ用ポリエステル組成物に対して４０〜２７０ｐｐｍである。アルカリ金属原子量が４０ｐｐｍ未満の場合は溶融比抵抗が高くなり、フィルム用ポリエステル組成物の製膜性を改善するために多量のマスターバッチ用ポリエステルの添加量が必要になるため、マスターバッチとしての効能が低く製造コストの増大などの問題がある。アルカリ金属原子の量が、２７０ｐｐｍを超える場合には、耐熱性の低下を招きフィルムの着色が酷くなり好ましくない。好ましいアルカリ金属原子の量は４５〜２５０ｐｐｍであり、より好ましいアルカリ金属原子の量は４５〜２００ｐｐｍである。
【００１８】
本発明で使用可能なリン化合物としては、リン酸、亜リン酸、次亜リン酸、ホスホン酸、ホスフィン酸及びこれらのエステル化合物が例示される。例えば、リン酸、リン酸トリメチル、リン酸トリブチル、リン酸トリフェニル、リン酸モノメチル、リン酸ジメチル、リン酸モノブチル、リン酸ジブチル、亜リン酸、亜リン酸トリメチル、亜リン酸トリブチル、メチルホスホン酸、メチルホスホン酸ジメチル、エチルホスホン酸ジメチル、フェニルホスホン酸ジメチル、フェニルホスホン酸ジエチル、フェニルホスホン酸ジフェニル、エチルジエチルホスホノアセテート、ホスフィン酸、メチルホスフィン酸、ジメチルホスフィン酸、フェニルホスフィン酸、ジフェニルホスフィン酸、ジメチルホスフィン酸メチル、ジフェニルホスフィン酸メチルが挙げられる。これらの内、本発明の効果を高度に発現させるためには、リン化合物としては、リン酸トリアルキルエステルであり、該アルキルエステルのアルキル基が炭素数２〜４のアルキル基であるリン化合物、及びエチルジエチルホスホノアセテートからなる群より選ばれる少なくとも一種であることが望ましい。中でも、炭素数が２〜４のアルキル基を有するリン酸トリエステルを使用することが好ましい。具体的には、リン酸トリエチル、リン酸トリプロピル、リン酸トリブチル等が挙げられ、これらはいずれか１種を単独で使用しても、２種以上を併用してもよい。特にリン酸トリエチルは、マグネシウムイオンと適度な強さの相互作用を有する錯体を形成すると考えられ、溶融比抵抗が低く、異物が少なく色調に優れたポリエステル組成物が得られるため好ましい。
【００１９】
リン原子の量は、マスターバッチ用ポリエステル組成物に対して、２００〜１７００ｐｐｍである。リン原子量が２００ｐｐｍ未満の場合には、マグネシウムイオンとアルカリ金属イオンを安定化し、ポリエステル中に分散させる効果が低くなり不溶性の異物の生成量が多くなる。さらに異物化したマグネシウムは溶融比抵抗を下げる効果がなくなるため、マグネシウム添加量に対して溶融比抵抗が高くなる。また耐熱性の低下を招きフィルムの着色が酷くなり好ましくない。リン原子量が１７００ｐｐｍを超えると、過剰なリン化合物がマグネシウムイオンと相互作用するため、マグネシウムイオンの電荷が溶融比抵抗を下げる効果に寄与せず、マグネシウム添加量に対して溶融比抵抗が高くなり、好ましくない。好ましいリン原子の量は２２０〜１０００ｐｐｍである。
【００２０】
本発明のマスターバッチ用ポリエステル組成物には、フィルムのハンドリング特性を向上させる目的で滑剤を添加する。滑剤とは無機粒子等の不活性粒子であり、添加することにより、フィルム製膜時に表面に凹凸を形成させ、フィルムの走行性、滑り性、巻き取り性、加工性等を付与するものである。
本発明で使用する滑剤としてはチタン、アルミニウム、ケイ素、カルシウム、マグネシウム、バリウムなどの金属の酸化物、炭酸塩、ケイ酸塩、硫酸塩、アルミナ酸塩が例示される。例えば、二酸化チタン、アルミナ、アルミノシリケート、二酸化ケイ素（シリカ）、酸化カルシウム、炭酸カルシウム、硫酸バリウムなどのほか天然由来のタルク、マイカ、カオリナイト、ゼオライトなどの粒子が上げられるが、これらに限定されない。
【００２１】
滑剤の平均粒径は０．５〜３．０μｍであり、より好ましくは０．８〜２．５μｍである。０．５μｍ未満では、表面に凹凸を形成し、滑り性、走行性などのハンドリング性を付与する効果が低下するので好ましくない。一方、３．０μｍを超えた場合は、粗大突起の形成によりフィルムの品質を損なう場合があるので好ましくない。滑剤の平均粒径は、実施例の項に記載の通り、レーザー光散乱方式の粒度分布計を用いて測定される。
滑剤量は、質量基準でマスターバッチ用ポリエステル組成物に対して７０００〜２００００ｐｐｍである。フィルム原料用ポリエステル樹脂に混合してフィルム用ポリエステル組成物にする際は、滑剤量が好ましい量となるよう、マスターバッチ用ポリエステル組成物を添加する。滑剤が７０００ｐｐｍ未満の場合、多量のマスターバッチ用ポリエステル組成物を添加するため、色調及び耐熱性が悪くなる。またマスターバッチとしての効能が低いため、製造コストの増大につながる。滑剤が２００００ｐｐｍを超える場合、フィルム用ポリエステル組成物中の金属量が減り、溶融比抵抗が上がって製膜性が悪くなるため、好ましくない。また重合時に滑剤の凝集が発生し、ブレンド希釈後の粗大欠点（粗大粒子）数の増加につながるため、好ましくない。滑剤の含有量の下限は、８０００ｐｐｍ以上が好ましく、１００００ｐｐｍ以上がより好ましく、１２０００ｐｐｍ以上がさらに好ましい。含有量の上限は、１８０００ｐｐｍ以下が好ましい。
【００２２】
マスターバッチ用ポリエステル組成物中のマグネシウム原子、アルカリ金属原子、リン原子、および滑剤の含有量は、下記の実施例の項に記載の方法で定量することが可能である。マグネシウム化合物、アルカリ金属化合物、及びリン化合物のポリエステル中への添加時期は、特に限定されないが、ポリエステルの重合時、特にエステル化（もしくはエステル交換）工程の途中、またはエステル化（もしくはエステル交換）工程が終了した時点から重縮合工程が始まるまでの間に添加することで、ポリエステルの酸成分とマグネシウムイオンやアルカリ金属イオンが塩を形成して異物化することを抑制でき、またオリゴマー中に均一に分散できるため好ましい。滑剤のポリエステル中への添加時期は、特に限定されないが、ポリエステルの重合時、特にエステル化（もしくはエステル交換）工程の途中、またはエステル化（もしくはエステル交換）工程が終了した時点から重縮合工程が始まるまでの間に添加することで、オリゴマー中に均一に分散できるため好ましい。
ポリエステルの重合時にこれら化合物を添加した場合、マグネシウム原子、アルカリ金属原子は、ほぼ添加量がそのままポリエステル組成物中に残存するが、リン原子は減圧環境下で重合系外へ留去することがあるため、添加量と残存量の関係を予め把握した上で、リン化合物の添加量を決める必要がある。滑剤は、ほぼ添加量がそのままポリエステル組成物中に残存する。
【００２３】
ポリエステルが、ジカルボン酸成分とグリコール成分を構成成分とするポリエステルであるとき、ジカルボン酸成分に対するマグネシウム原子の量をｍ（ｍｏｌ％）、アルカリ金属原子の量をｋ（ｍｏｌ％）、リン原子の量をｐ（ｍｏｌ％）としたとき、マグネシウム原子、アルカリ金属原子、リン原子のモル比は下記の式Ｉを満たすことで、本発明の効果が得られる。
２≦（ｍ＋ｋ／２）／ｐ≦３．５  （式Ｉ）
リン原子がマグネシウムイオンとアルカリ金属イオンを異物化させることなく、安定化させていると考えられる。マグネシウムイオンが２価であるのに対してアルカリ金属イオンが１価であることから、マグネシウムイオンとアルカリ金属イオンの量の和を（ｍ＋ｋ／２）と表し、これをｐで除した比「（ｍ＋ｋ／２）／ｐ」をリン原子に対する、マグネシウムイオンとアルカリ金属イオンの相対的な量としている。
「（ｍ＋ｋ／２）／ｐ」の値が３．５を超える場合、リン原子の量がマグネシウム原子とアルカリ金属原子に対して相対的に少なく、マグネシウムイオンとアルカリ金属イオンを安定化し、ポリエステル中に分散させる効果が低くなり不溶性の異物（マグネシウム塩、アルカリ金属塩）の生成量が多くなる。さらに異物化したマグネシウムは溶融比抵抗を下げる効果がなくなるため、マグネシウム添加量に対して溶融比抵抗が高くなる。また、耐熱性の低下を招きフィルムの着色が酷くなる。「（ｍ＋ｋ／２）／ｐ」の値が２未満の場合には、リン原子の量がマグネシウム原子とアルカリ金属原子に対して相対的に過剰になり、過剰なリン化合物がマグネシウムイオンと相互作用するため、マグネシウムイオンの電荷が溶融比抵抗を下げる効果に寄与せず、マグネシウム添加量に対して溶融比抵抗が高くなる。「（ｍ＋ｋ／２）／ｐ」は、２．３以上、３以下であることがより好ましく、２．５以上、３以下であることがさらに好ましい。
式Ｉにおける、「（ｍ＋ｋ／２）／ｐ」は、マスターバッチ用ポリエステル組成物中の各原子の含有量からも算出できる。
【００２４】
前記と同様に、マグネシウム原子の量をｍ（ｍｏｌ％）、アルカリ金属原子の量をｋ（ｍｏｌ％）としたとき、金属量（マグネシウム原子とアルカリ金属原子の合計量）と溶融比抵抗の関係が下記の式ＩＩを満たしている場合、添加した金属は異物化せず、溶融比抵抗（ρi）の低下に寄与していると考えられ、本発明のマスターバッチ用ポリエステル組成物は式ＩＩを満たす。
Ｒ＜１．２×１０−２／（ｍ＋ｋ／２)  （式ＩＩ）
（ここで、Ｒ＝ρi×１０−８）
マグネシウム化合物、アルカリ金属化合物は溶融比抵抗を下げる効果を有しており、またマグネシウムイオンが２価であるのに対してアルカリ金属イオンが１価であることから、マグネシウムイオンとアルカリ金属イオンの量の和である（ｍ＋ｋ／２）が溶融比抵抗に大きく作用する因子である。
添加した金属が異物化した場合、異物化した金属がほとんど溶融比抵抗に寄与しないため、異物化していない系に比べ、溶融比抵抗が高くなる。そのため、式ＩＩから外れる場合は、添加した金属量に対する溶融比抵抗が高く、異物化している金属が多くなっている可能性がある。一般的に、金属量と溶融比抵抗の値は反比例の関係にあると言える。図１は、後記する実施例１〜９、比較例１〜５の金属量（ｍ＋ｋ／２)と溶融比抵抗の値（ρｉ）の関係をプロットした図である。図の中で、実施例は「◇」、比較例は「●」で表している。この図より、本願発明の効果が得られる範囲は、曲線より下の範囲であることが分かる。この曲線は、Ｒ＝１．２×１０−２／（ｍ＋ｋ／２)の曲線であることから、上記式ＩＩが導かれた。
【００２５】
本発明に係るポリエステルとは、ジカルボン酸成分とグリコール成分を構成成分とするポリエステルである。ジカルボン酸成分とグリコール成分は、一種または二種以上用いることが可能である。ジカルボン酸以外に多価カルボン酸、グリコール以外に多価アルコールを含んでも良い。またはヒドロキシカルボン酸、環状エステルからなる単位を含んでも良い。
【００２６】
ポリエステルの製造は、従来公知の方法で行うことができる。例えば、テレフタル酸とエチレングリコールからなるポリエステルの場合、テレフタル酸とエチレングリコールとのエステル化後、重縮合する方法、もしくは、テレフタル酸ジメチルなどのテレフタル酸のアルキルエステルとエチレングリコールとのエステル交換反応を行った後、重縮合する方法のいずれの方法でも行うことができる。また、重合の装置は、回分式であっても、連続式であってもよい。
【００２７】
触媒は、ポリエステルの重合触媒として公知のアンチモン化合物、アルミニウム化合物、チタン化合物、スズ化合物、ゲルマニウム化合物等の金属含有ポリエステル重縮合触媒を使用することができる。この中で、異物抑制や熱安定性に優れるアルミニウム化合物を使用することが好ましい。
本発明のマスターバッチ用ポリエステル組成物は、重合触媒成分を含んでいる。アンチモン化合物を用いる場合、マスターバッチ用ポリエステル組成物中、質量換算でアンチモン原子として５０〜３００ｐｐｍ含有していることが好ましい。アルミニウム化合物を用いる場合、マスターバッチ用ポリエステル組成物中、質量換算でアルミニウム原子として２０〜１００ｐｐｍ含有していることが好ましい。チタン化合物を用いる場合、マスターバッチ用ポリエステル組成物中、質量換算でチタン原子として５〜１５０ｐｐｍ含有していることが好ましい。スズ化合物を用いる場合、マスターバッチ用ポリエステル組成物中、質量換算でスズ原子として５０〜２００ｐｐｍ含有していることが好ましい。ゲルマニウム化合物を用いる場合、マスターバッチ用ポリエステル組成物中、質量換算でゲルマニウム原子として５０〜２００ｐｐｍ含有していることが好ましい。これら金属の重合触媒のうち、アンチモン化合物、アルミニウム化合物、チタン化合物、スズ化合物の場合は、ほぼ添加量がそのままポリエステル組成物中に残存するが、ゲルマニウム化合物の場合は、減圧環境下で重合系外へ留去することがあるため、ポリエステル組成物中の残存量が上記の範囲になるよう添加量を調整することが望ましい。
【００２８】
ポリエステルの重合触媒は、重合反応の任意の段階で反応系に添加することができる。例えば、エステル化反応もしくはエステル交換反応の開始前および反応途中の任意の段階、重縮合反応の開始直前、あるいは重縮合反応途中の任意の段階で、反応系への添加することができる。
【００２９】
前記ジカルボン酸としては、蓚酸、マロン酸、コハク酸、グルタル酸、アジピン酸、ピメリン酸、スベリン酸、アゼライン酸、セバシン酸、デカンジカルボン酸、ドデカンジカルボン酸、テトラデカンジカルボン酸、ヘキサデカンジカルボン酸、１，３−シクロブタンジカルボン酸、１，３−シクロペンタンジカルボン酸、１，２−シクロヘキサンジカルボン酸、１，３−シクロヘキサンジカルボン酸、１，４−シクロヘキサンジカルボン酸、２，５−ノルボルナンジカルボン酸、ダイマー酸などに例示される飽和脂肪族ジカルボン酸またはこれらのエステル形成性誘導体、フマル酸、マレイン酸、イタコン酸などに例示される不飽和脂肪族ジカルボン酸またはこれらのエステル形成性誘導体、オルソフタル酸、イソフタル酸、テレフタル酸、５−（アルカリ金属）スルホイソフタル酸、ジフェン酸、１，３−ナフタレンジカルボン酸、１，４−ナフタレンジカルボン酸、１，５−ナフタレンジカルボン酸、２，６−ナフタレンジカルボン酸、２，７−ナフタレンジカルボン酸、４，４’−ビフェニルジカルボン酸、４，４’−ビフェニルスルホンジカルボン酸、４，４’−ビフェニルエーテルジカルボン酸、１，２−ビス（フェノキシ）エタン−ｐ，ｐ’−ジカルボン酸、パモン酸、アントラセンジカルボン酸などに例示される芳香族ジカルボン酸、またはこれらのエステル形成性誘導体が挙げられる。
【００３０】
これらジカルボン酸以外の多価カルボン酸として、エタントリカルボン酸、プロパントリカルボン酸、ブタンテトラカルボン酸、ピロメリット酸、トリメリット酸、トリメシン酸、３，４，３’，４’−ビフェニルテトラカルボン酸、およびこれらのエステル形成性誘導体などが挙げられる。
【００３１】
前記グリコールとしては、エチレングリコール、１，２−プロピレングリコール、１，３−プロピレングリコール、ジエチレングリコール、トリエチレングリコール、１，２−ブチレングリコール、１，３−ブチレングリコール、２，３−ブチレングリコール、１，４−ブチレングリコール、１，５−ペンタンジオール、ネオペンチルグリコール、１，６−ヘキサンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、１，１０−デカメチレングリコール、１，１２−ドデカンジオールなどのアルキレングリコール、ポリエチレングリコール、ポリトリメチレングリコール、ポリテトラメチレングリコールなどに例示される脂肪族グリコール、ヒドロキノン、４，４’−ジヒドロキシビスフェノール、１，４−ビス（β−ヒドロキシエトキシ）ベンゼン、１，４−ビス（β−ヒドロキシエトキシフェニル）スルホン、ビス（ｐ−ヒドロキシフェニル）エーテル、ビス（ｐ−ヒドロキシフェニル）スルホン、ビス（ｐ−ヒドロキシフェニル）メタン、１，２−ビス（ｐ−ヒドロキシフェニル）エタン、ビスフェノールＡ、ビスフェノールＣ、２，５−ナフタレンジオール、これらのグリコールにエチレンオキシドが付加したグリコール、などに例示される芳香族グリコールが挙げられる。
【００３２】
これらグリコール以外の多価アルコールとして、トリメチロールメタン、トリメチロールエタン、トリメチロールプロパン、ペンタエリスリトール、グリセロール、ヘキサントリオールなどが挙げられる。
【００３３】
前記ヒドロキシカルボン酸としては、乳酸、クエン酸、リンゴ酸、酒石酸、ヒドロキシ酢酸、３−ヒドロキシ酪酸、ｐ−ヒドロキシ安息香酸、ｐ−（２−ヒドロキシエトキシ）安息香酸、４−ヒドロキシシクロヘキサンカルボン酸、またはこれらのエステル形成性誘導体などが挙げられる。
【００３４】
前記環状エステルとしては、ε−カプロラクトン、β−プロピオラクトン、β−メチル−β−プロピオラクトン、δ−バレロラクトン、グリコリド、ラクチドなどが挙げられる。
【００３５】
多価カルボン酸もしくはヒドロキシカルボン酸のエステル形成性誘導体としては、これらのアルキルエステル、酸クロライド、酸無水物などが挙げられる。
【００３６】
本発明で用いるポリエステルとしては、ポリエチレンテレフタレート、ポリブチレンテレフタレート、ポリプロピレンテレフタレート、ポリ（１，４−シクロヘキサンジメチレンテレフタレート）、ポリエチレンナフタレート、ポリブチレンナフタレート、ポリプロピレンナフタレートおよびこれらの共重合体が好ましく、特に好ましくはポリエチレンテレフタレートおよびこの共重合体である。
【００３７】
本発明のマスターバッチ用ポリエステル組成物中には、使用する目的に応じて、ジエチレングリコール抑制剤、蛍光増白剤、染料や顔料などの色調調整剤、紫外線防止剤、赤外線吸収色素、熱安定剤、界面活性剤、酸化防止剤などの各種添加剤を１種もしくは２種以上含有させることができる。ジエチレングリコール抑制剤としてはアルキルアミン化合物やアンモニウム塩化合物などの塩基性化合物を使用可能であり、酸化防止剤としては、芳香族アミン系、フェノール系などの酸化防止剤が使用可能であり、安定剤としては、イオウ系、アミン系などの安定剤が使用可能である。
これらの添加剤は、合計でマスターバッチ用ポリエステル組成物中に、好ましくは１０質量％以下の割合で添加することができ、より好ましくは５質量％以下の割合である。
【００３８】
本発明のマスターバッチ用ポリエステル組成物は、ペレットでの色調（Ｃｏ−ｂ）は０〜４０であることが好ましく、０〜３０であることがより好ましい。マスターバッチ用ポリエステル組成物は、フィルム原料用ポリエステル樹脂に混合されてフィルム用ポリエステル組成物となり、フィルムへと成形される。マスターバッチ用ポリエステル組成物のペレットでの色調（Ｃｏ−ｂ）が相対的に高い値であっても、フィルム原料用ポリエステル樹脂で希釈されて、フィルムとしての色調が好ましい範囲であれば問題ない。
本発明のマスターバッチ用ポリエステル組成物の固有粘度（ＩＶ）は、０．３〜０．７ｄｌ／ｇであることが好ましい。マスターバッチ用ポリエステル組成物は、フィルム原料用ポリエステル樹脂に混合されてフィルム用ポリエステル組成物となり、フィルムへと成形される。マスターバッチ用ポリエステル組成物のペレットでの固有粘度（ＩＶ）が相対的に高い値や低い値であっても、フィルム原料用ポリエステル樹脂で希釈されて、フィルムとしての固有粘度（ＩＶ）が好ましい範囲であれば問題ない。
【００３９】
［フィルム用ポリエステル組成物、ポリエステルフィルム］
本発明のフィルム用ポリエステル組成物は、上記マスターバッチ用ポリエステル組成物と、フィルム原料用ポリエステル樹脂（組成物）を任意の割合で混合したものである。本発明のフィルム用ポリエステル組成物から公知の製膜法を用いて、ポリエステルフィルムを得ることが可能である。
フィルム原料用ポリエステル樹脂（組成物）には、溶融比抵抗を下げるためのアルカリ金属化合物やアルカリ土類金属化合物を含有していなくてもよく、また含有していてもよい。アルカリ金属化合物やアルカリ土類金属化合物を含有せず溶融比抵抗が高いフィルム原料用ポリエステル樹脂に、本発明のマスターバッチ用ポリエステル組成物を混合した場合には、一般的なフィルム用ポリエステル組成物と同等以上の製膜性を達成することができる。すでにアルカリ金属化合物やアルカリ土類金属化合物を含有するフィルム原料用ポリエステル組成物に、本発明のマスターバッチ用ポリエステル組成物を混合した場合には、その製膜性をさらに高めることができる。
フィルム原料用ポリエステル樹脂（組成物）に使用可能なポリエステルは、前記マスターバッチ用ポリエステル組成物に使用可能なポリエステルと同様である。フィルム原料用ポリエステル樹脂（組成物）に使用するポリエステルと、マスターバッチ用ポリエステル組成物に使用するポリエステルが、同じ構成成分からなるポリエステルであることは好ましい態様である。
フィルム用ポリエステル組成物中のマグネシウム原子量は１５〜１５０ｐｐｍ、アルカリ金属量は１．５〜１５ｐｐｍ、リン原子量は７〜８０ｐｐｍであることが望ましい。具体的には、本発明のマスターバッチ用ポリエステル組成物を１〜２０質量％含んだフィルム用ポリエステル組成物とすることが好ましく、該マスターバッチ用ポリエステル組成物を２〜１０質量％含んだフィルム用ポリエステル組成物とすることがより好ましい。このような範囲となるようにマスターバッチ用ポリエステル組成物を混合すると、溶融比抵抗、色調、耐熱性のバランスに優れたフィルムを得ることができる。フィルムでの色調（Ｃｏ−ｂ）は、実施例の項で説明する方法で測定した場合、０〜６であることが好ましく、０〜５．２であることがより好ましく、０〜５であることがさらに好ましい。
【実施例】
【００４０】
以下本発明を実施例により具体的に説明するが、本発明はこの実施例に限定されるものではない。なお、主な特性値の測定法を、以下に説明する。【００４１】
（１）ポリエステル樹脂・組成物の固有粘度（ＩＶ）
ポリエステル組成物（ポリエステル樹脂）をフェノール／１，１，２，２−テトラクロロエタンの６／４（重量比）混合溶媒を使用して溶解し、温度３０℃にて測定した。【００４２】
（２）溶融比抵抗
２７５℃で溶融させたポリエステル組成物の両端部に２本の電極（直径０．６ｍｍのステンレス針金）が置かれ、幅２ｃｍの２枚の石英板で挟む形で、幅２ｃｍ、厚さ０．６ｍｍの均一な溶融ポリエステル組成物の層を形成し、２８０℃の温度条件下、１２０Ｖの直流電圧を印加した時の電流（ｉｏ）を測定し、これを次式に当てはめて溶融比抵抗値ρｉ（Ω・ｃｍ）を求めた。
ρｉ（Ω・ｃｍ）＝（Ａ／Ｌ）×（Ｖ／ｉｏ）
［Ａ：電極面積（ｃｍ２）、Ｌ：電極間距離（ｃｍ）、Ｖ：電圧（Ｖ）］
Ａ（ｃｍ２）＝［溶融ポリエステル組成物層の幅］×［厚み］＝２（ｃｍ）×０．０６（ｃｍ）であり、Ｖ＝１２０（Ｖ）である。Ｌは電極の直径を含めずに測定した値で、１．３ｃｍである。【００４３】
（３）アルミニウム、マグネシウム、カリウム、リチウム、リンの定量方法
厚みが５ｍｍ、内径５０ｍｍのステンレス製円形リング中でポリエステル組成物を［融点＋２０℃］に加熱溶融させてサンプルピースを作製し、蛍光Ｘ線分析により、元素量を求め、ｐｐｍ（質量基準）で表示した。なお、定量の際には、予め各元素量既知のサンプルから求めた検量線を使用した。【００４４】
（４）色調（Ｃｏ−ｂ）
色差計（日本電色工業（株）製、ＺＥ−２０００）を用いて、ポリエステル組成物のペレットまたはフィルムの色差（Ｌ、ａ、ｂ）を測定した。ペレットは測定セルに入れて反射法で測定した。フィルムは１０枚重ねて反射法で測定した。【００４５】
（５）耐熱性
マスターバッチ用ポリエステル組成物を混合して製膜したポリエステルフィルムをガラスアンプルに投入し、窒素置換後、１３．３ｋＰａの減圧下（窒素雰囲気）でガラスアンプルの封を実施し、３００℃で２時間加熱処理した時の加熱処理前後の固有粘度を測定した。耐熱性は、加熱処理による固有粘度低下（ΔＩＶ＝［加熱処理後のＩＶ］−［加熱処理前のＩＶ］）で表示する。通常、加熱処理で固有粘度は低下するので、ΔＩＶの絶対値が小さいほど、耐熱性は良好である。【００４６】
（６）粗大欠点数
粗大欠点数の測定は、位相差光学顕微鏡（Ｎｉｋｏｎ社製、）、対物レンズ（同社製、倍率１０倍、開口度０．５）を用いて観察したキャストフィルム中の粒子の画像から画像解析により粒子の大きさと個数を計測する。この粒子は、滑剤が凝集したものが主であり、マグネシウムイオン、アルカリ金属イオン由来の異物が凝集したものも含まれる。画像解析では、１０μｍ以上の凝集した粒子数を計測し、視野を変えながら２０回の計測を行い、合計の凝集した粒子数を求め、視野面積１平方ｍｍ当たりの１０μｍ以上の凝集した粒子数を計算し、粗大欠点数とした。粗大欠点数が３００個未満を○、３００個以上を×と判断した。【００４７】
（７）滑剤の平均粒径
レーザー光散乱方式の粒度分布計（Ｌｅｅｄｓ＆Ｎｏｒｔｈｒｕｐ社製、Ｍｉｃｒｏｔｒａｃ  ＨＲＡ  ｍｏｄｅｌ９３２０−Ｘ１００）を用いて、滑剤のエチレングリコールスラリーを水で希釈して実質的に水系で測定した。測定結果の体積累計５０％径を平均粒径とした。【００４８】
（参考例１）フィルム原料用ポリエステル樹脂（Ｘ）の製造
撹拌機、蒸留塔、圧力調整器を備えたステンレス製オートクレーブにテレフタル酸、エチレングリコール、三酸化二アンチモン０．５４重量部仕込んだ。さらにテレフタル酸に対して、ジエチレングリコール抑制剤として０．３ｍｏｌ％のトリエチルアミンを加え、２４０℃、ゲージ圧０．３５ＭＰａでエステル化に生成する水を逐次除去しながら２時間エステル化反応を行った。
続いて、１時間で系の温度を２８０℃まで昇温して、この間に系の圧力を徐々に減じて１５０Ｐａとし、この条件下で１時間重縮合反応を行い、フィルム原料用ポリエステル樹脂（Ｘ）を得た。得られたポリエステル樹脂の固有粘度は０．６２ｄｌ／ｇ、溶融比抵抗は３．２×１０８Ω・ｃｍであった。【００４９】
（実施例１）
（１）シリカスラリーの調整
ホモジナイザー付きの分散槽にエチレングリコール５リットルと平均粒径２．４μｍのシリカ粒子（富士シリシア化学製、サイリシア３１０）７５０ｇを入れて８０００ｒｐｍで２時間攪拌分散し、１５０ｇ／ｌのスラリーとした。
（２）マスターバッチ用ポリエステル組成物の製造
撹拌機、蒸留塔、圧力調整器を備えたステンレス製オートクレーブにテレフタル酸、エチレングリコールを仕込んだ。ポリエステルの理論量に対して、シリカスラリーをシリカが１６,０００ｐｐｍとなるよう仕込み、トリエチルアミンをテレフタル酸に対して０．３ｍｏｌ％になるように加え、常法に従いエステル化反応を行い、オリゴマーを得た。
続いて、塩基性酢酸アルミニウム、酢酸マグネシウム二水和物、酢酸カリウム、リン酸トリエチルをそれぞれポリエステルの理論量に対してアルミニウム原子として６０ｐｐｍ、マグネシウム原子として１０００ｐｐｍ、カリウム原子として１００ｐｐｍ、リン原子として６６０ｐｐｍとなるように添加し、１時間で系の温度を２８０℃まで昇温して、この間に系の圧力を徐々に減じて１５０Ｐａとし、この条件下で８０分間重縮合反応を行い、マスターバッチ用ポリエステル組成物のペレットを得た。得られたポリエステル組成物の物性を表１に示す。アルミニウム原子、マグネシウム原子、カリウム原子は、添加量がそのまま残存量（含有量）となったが、リン原子は、重縮合反応工程で一部が重合系外へ留去したため、添加量に対して残存量（含有量）が減少した（以下の例でも同様である。）。
（３）ポリエステルフィルムの製膜
上記で製造したマスターバッチ用ポリエステル組成物のペレットと、フィルム原料用ポリエステル樹脂（Ｘ）のペレットを質量比で５：９５の割合で混合し、１３５℃で１０時間真空乾燥した。次いで、二軸押出機に定量供給し、２８０℃でシート状に溶融押し出しして、表面温度２０℃に保った金属ロール上で急冷固化し、厚さ１４００μｍのキャストフィルムを得た。
次に、このキャストフィルムを加熱されたロール群及び赤外線ヒーターで１００℃に加熱し、その後周速差のあるロール群で長手方向に３．５倍延伸して一軸配向フィルムを得た。引き続いて、テンターで、１２０℃で幅方向に４．０倍に延伸し、フィルム幅長を固定した状態で、２６０℃、０．５秒間赤外線ヒーターで加熱し、さらに２００℃で２３秒間３％の弛緩処理をし、厚さ１００μｍの二軸配向ポリエステルフィルムを得た。得られたフィルムの特性を表１に示す。粗大欠点数は、キャストフィルムで測定した。【００５０】
（実施例２）
実施例１の重合方法において、シリカスラリー、塩基性酢酸アルミニウム、酢酸マグネシウム二水和物、酢酸カリウム、リン酸トリエチルをそれぞれポリエステルの理論量に対して、シリカとして８０００ｐｐｍ、アルミニウム原子として３０ｐｐｍ、マグネシウム原子として５００ｐｐｍ、カリウム原子として５０ｐｐｍ、リン原子として３３０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム原料用ポリエステル樹脂（Ｘ）のペレットを質量比で１０：９０の割合で混合し、実施例１と同様な方法でポリエステルフィルムの製膜を行った。得られたフィルムの特性を表１に示す。【００５１】
（実施例３）
実施例１の重合方法において、塩基性酢酸アルミニウム、酢酸マグネシウム二水和物、酢酸カリウム、リン酸トリエチルをそれぞれポリエステルの理論量に対してアルミニウム原子として８０ｐｐｍ、マグネシウム原子として２５００ｐｐｍ、カリウム原子として２５０ｐｐｍ、リン原子として１６５０ｐｐｍとなるように添加した以外は、実施例１と同様な方法でマスターバッチ用ポリエステル組成物のペレットを得た。得られたポリエステル組成物の物性を表１に示す。
製膜方法は実施例1と同様の方法でフィルムを得た。得られたフィルムの特性を表１に示す。【００５２】
（実施例４）
実施例１の重合方法において、塩基性酢酸アルミニウム、酢酸マグネシウム二水和物、酢酸カリウム、リン酸トリエチルをそれぞれポリエステルの理論量に対してアルミニウム原子として６０ｐｐｍ、マグネシウム原子として１０００ｐｐｍ、カリウム原子として２５０ｐｐｍ、リン原子として５３０ｐｐｍとなるように添加した以外は、実施例１と同様な方法でマスターバッチ用ポリエステル組成物のペレットを得た。得られたポリエステル組成物の物性を表１に示す。
製膜方法は実施例1と同様の方法でフィルムを得た。得られたフィルムの特性を表１に示す。【００５３】
（実施例５）
実施例１の重合方法において、塩基性酢酸アルミニウム、酢酸マグネシウム二水和物、酢酸カリウム、リン酸トリプロピルをそれぞれポリエステルの理論量に対してアルミニウム原子として６０ｐｐｍ、マグネシウム原子として１０００ｐｐｍ、カリウム原子として１００ｐｐｍ、リン原子として６６０ｐｐｍとなるように添加した以外は、実施例１と同様な方法でマスターバッチ用ポリエステル組成物のペレットを得た。得られたポリエステル組成物の物性を表１に示す。
製膜方法は実施例1と同様の方法でフィルムを得た。得られたフィルムの特性を表１に示す。【００５４】
（実施例６）
実施例１の重合方法において、塩基性酢酸アルミニウム、酢酸マグネシウム二水和物、酢酸リチウム二水和物、リン酸トリエチルをそれぞれポリエステルの理論量に対してアルミニウム原子として６０ｐｐｍ、マグネシウム原子として１０００ｐｐｍ、リチウム原子として９０ｐｐｍ、リン原子として６６０ｐｐｍとなるように添加した以外は、実施例１と同様な方法でマスターバッチ用ポリエステル組成物のペレットを得た。得られたポリエステル組成物の物性を表１に示す。
製膜方法は実施例1と同様の方法でフィルムを得た。得られたフィルムの特性を表１に示す。【００５５】
（実施例７）
実施例１の重合方法において、塩基性酢酸アルミニウム、酢酸マグネシウム二水和物、酢酸カリウム、エチルジエチルホスホノアセテートをそれぞれポリエステルの理論量に対してアルミニウム原子として６０ｐｐｍ、マグネシウム原子として１０００ｐｐｍ、カリウム原子として１００ｐｐｍ、リン原子として６６０ｐｐｍとなるように添加した以外は、実施例１と同様な方法でマスターバッチ用ポリエステル組成物のペレットを得た。得られたポリエステル組成物の物性を表１に示す。
製膜方法は実施例1と同様の方法でフィルムを得た。得られたフィルムの特性を表１に示す。【００５６】
（実施例８）
実施例１の重合方法において、シリカスラリー、塩基性酢酸アルミニウム、酢酸マグネシウム二水和物、酢酸カリウム、リン酸トリエチルをそれぞれポリエステルの理論量に対してシリカとして１２０００ｐｐｍ、アルミニウム原子として６０ｐｐｍ、マグネシウム原子として１０００ｐｐｍ、カリウム原子として１００ｐｐｍ、リン原子として６６０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム原料用ポリエステル樹脂（Ｘ）のペレットを質量比で６．７：９３．３の割合で混合し、実施例１と同様な方法でポリエステルフィルムの製膜を行った。得られたフィルムの特性を表１に示す。【００５７】
（実施例９）
実施例１の重合方法において、シリカスラリー、塩基性酢酸アルミニウム、酢酸マグネシウム二水和物、酢酸カリウム、リン酸トリエチルをそれぞれポリエステルの理論量に対してシリカとして１８０００ｐｐｍ、アルミニウム原子として６０ｐｐｍ、マグネシウム原子として１０００ｐｐｍ、カリウム原子として１００ｐｐｍ、リン原子として６６０ｐｐｍとなるように添加した以外は、実施例１と同様な方法でマスターバッチ用ポリエステル組成物のペレットを得た。得られたポリエステル組成物の物性を表１に示す。
得られたマスターバッチ用ポリエステル組成物とフィルム原料用ポリエステル樹脂（Ｘ）のペレットを質量比で４．４：９５．６の割合で混合し、実施例１と同様な方法でポリエステルフィルムの製膜を行った。得られたフィルムの特性を表１に示す。【００５８】
（比較例１）
実施例１の重合方法において、塩基性酢酸アルミニウム、酢酸マグネシウム二水和物、酢酸カリウム、リン酸トリエチルをそれぞれポリエステルの理論量に対してアルミニウム原子として６０ｐｐｍ、マグネシウム原子として１０００ｐｐｍ、カリウム原子として１００ｐｐｍ、リン原子として４００ｐｐｍとなるように添加した以外は、実施例１と同様な方法でマスターバッチ用ポリエステル組成物のペレットを得た。得られたポリエステル組成物の物性を表２に示す。
製膜方法は実施例1と同様の方法でフィルムを得た。得られたフィルムの特性を表２に示す。【００５９】
（比較例２）
実施例１の重合方法において、塩基性酢酸アルミニウム、酢酸マグネシウム二水和物、酢酸カリウム、リン酸トリエチルをそれぞれポリエステルの理論量に対してアルミニウム原子として３０ｐｐｍ、マグネシウム原子として５００ｐｐｍ、カリウム原子として５０ｐｐｍ、リン原子として６６０ｐｐｍとなるように添加した以外は、実施例１と同様な方法でマスターバッチ用ポリエステル組成物のペレットを得た。得られたポリエステル組成物の物性を表２に示す。
製膜方法は実施例1と同様の方法でフィルムを得た。得られたフィルムの特性を表２に示す。【００６０】
（比較例３）
実施例１の重合方法において、塩基性酢酸アルミニウム、酢酸マグネシウム二水和物、酢酸カリウム、リン酸トリエチルをそれぞれポリエステルの理論量に対してアルミニウム原子として６０ｐｐｍ、マグネシウム原子として２０００ｐｐｍ、カリウム原子として５０ｐｐｍ、リン原子として６６０ｐｐｍとなるように添加した以外は、実施例１と同様な方法でマスターバッチ用ポリエステル組成物のペレットを得た。得られたポリエステル組成物の物性を表２に示す。
製膜方法は実施例1と同様の方法でフィルムを得た。得られたフィルムの特性を表２に示す。【００６１】
（比較例４）
実施例１の重合方法において、塩基性酢酸アルミニウム、酢酸マグネシウム二水和物、酢酸カリウム、リン酸トリエチルをそれぞれポリエステルの理論量に対してアルミニウム原子として６０ｐｐｍ、マグネシウム原子として１０００ｐｐｍ、カリウム原子として１０００ｐｐｍ、リン原子として６６０ｐｐｍとなるように添加した以外は、実施例１と同様な方法でマスターバッチ用ポリエステル組成物のペレットを得た。得られたポリエステル組成物の物性を表２に示す。
製膜方法は実施例１と同様の方法でフィルムを得た。得られたフィルムの特性を表１に示す。【００６２】
（比較例５）
実施例１の重合方法において、塩基性酢酸アルミニウム、酢酸マグネシウム二水和物、酢酸カリウム、リン酸トリメチルをそれぞれポリエステルの理論量に対してアルミニウム原子として６０ｐｐｍ、マグネシウム原子として１０００ｐｐｍ、カリウム原子として１００ｐｐｍ、リン原子として６６０ｐｐｍとなるように添加した以外は、実施例１と同様な方法でマスターバッチ用ポリエステル組成物のペレットを得た。得られたポリエステル組成物の物性を表２に示す。
製膜方法は実施例１と同様の方法でフィルムを得た。得られたフィルムの特性を表１に示す。【００６３】
（比較例６）
実施例１の重合方法において、シリカスラリー、塩基性酢酸アルミニウム、酢酸マグネシウム二水和物、酢酸カリウム、リン酸トリメチルをそれぞれポリエステルの理論量に対してシリカとして５０００ｐｐｍ、アルミニウム原子として６０ｐｐｍ、マグネシウム原子として１０００ｐｐｍ、カリウム原子として１００ｐｐｍ、リン原子として６６０ｐｐｍとなるように添加した以外は、実施例１と同様な方法でマスターバッチ用ポリエステル組成物のペレットを得た。得られたポリエステル組成物の物性を表２に示す。
得られたマスターバッチ用ポリエステル組成物とフィルム原料用ポリエステル樹脂（Ｘ）のペレットを質量比で１６：８４の割合で混合し、実施例１と同様な方法でポリエステルフィルムの製膜を行った。得られたフィルムの特性を表２に示す。【００６４】
（比較例７）
実施例１の重合方法において、シリカスラリー、塩基性酢酸アルミニウム、酢酸マグネシウム二水和物、酢酸カリウム、リン酸トリメチルをそれぞれポリエステルの理論量に対してシリカとして３００００ｐｐｍ、アルミニウム原子として６０ｐｐｍ、マグネシウム原子として１０００ｐｐｍ、カリウム原子として１００ｐｐｍ、リン原子として６６０ｐｐｍとなるように添加した以外は、実施例１と同様な方法でマスターバッチ用ポリエステル組成物のペレットを得た。得られたポリエステル組成物の物性を表２に示す。
得られたマスターバッチ用ポリエステル組成物とフィルム原料用ポリエステル樹脂（Ｘ）のペレットを質量比で２．７：９７．３の割合で混合し、実施例１と同様な方法でポリエステルフィルムの製膜を行った。得られたフィルムの特性を表２に示す。【００６５】
【表１】
2017061415.tif 000002
【００６６】
【表２】
2017061415.tif 000003
【００６７】
実施例１〜９のマスターバッチ用ポリエステル組成物は、溶融比抵抗が低く、異物が少なく、これを用いて得られたフィルムの色調、熱安定性は優れている。また、上記式ＩＩを満たすことより、添加した金属は異物化せず、溶融比抵抗（ρi）の低下に寄与していると考えられる。アルカリ金属としてリチウムを用いた実施例６に比べ、カリウムを用いた実施例１は、溶融比抵抗がより低くなり、色調が優れたものとなっている。リン化合物としてエチルジエチルホスホノアセテートを用いた実施例７に比べ、リン酸トリアルキルエステル（アルキル基が炭素数２〜４）を用いた実施例１、５は、色調が優れたものとなっている。リン酸トリプロピルを用いた実施例５に比べ、リン酸トリエチルを用いた実施例１は、溶融比抵抗がより低くなっている。
比較例１のマスターバッチ用ポリエステル組成物は、リン化合物の含有量が相対的に少ない（（ｍ＋ｋ／２）／ｐの比が大きい）ため、マグネシウム量が同じ実施例１と比べて色調が悪く、得られたフィルムの耐熱性が悪い。比較例２では、リン化合物の含有量が相対的に多い（（ｍ＋ｋ／２）／ｐの比が小さい）ため、溶融比抵抗が高く製膜性が悪いと言える。比較例３では、マグネシウム量とアルカリ金属量の合計が相対的に多い（（ｍ＋ｋ／２）／ｐの比が大きい）ため、色調が悪い。比較例４では、カリウム化合物の含有量が多いため、実施例１と比べて色調が悪く、得られたフィルムの耐熱性が悪い。比較例５では、リン化合物としてリン酸トリメチルを用いたものであるが、溶融比抵抗が高く、製膜性が悪いと言える。比較例６では、マスターバッチとしての滑剤量が少ないため、多量のマスターバッチをフィルムに添加するため、フィルムとしての色調が悪い。比較例７では、マスターバッチとしての滑剤量が多いため、マスターバッチの添加量が少なく、フィルムとしての溶融比抵抗が低く、製膜性が悪いと言える。またマスターバッチの重合時に多量の滑剤を添加するため、粗大欠点数が多い。
【産業上の利用可能性】
【００６８】
本発明のマスターバッチ用ポリエステル組成物は、十分に低い溶融比抵抗を有し、異物が少なく、色調と熱安定性にも優れているため、フィルム原料用ポリエステルに混合することで製膜性を改善し、かつ、最適な滑り性を付与して、品位にも優れたポリエステルフィルムを製造できるという効果がある。したがって、本発明のマスターバッチ用ポリエステル組成物を用いたフィルムは、例えば、帯電防止性フィルム、易接着性フィルム、カード用、ダミー缶用、農業用、建材用、化粧材用、壁紙用、ＯＨＰフィルム用、印刷用、インクジェット記録用、昇華転写記録用、レーザービームプリンタ記録用、電子写真記録用、熱転写記録用、感熱転写記録用、プリント基板配線用、メンブレンスイッチ用、プラズマディスプレイ用近赤外線吸収フィルム、タッチパネルやエレクトロルミネッセンス用の透明導電性フィルム、マスキングフィルム用、写真製版用、レントゲンフィルム用、写真ネガフィルム用、位相差フィルム用、偏光フィルム用、偏光膜保護（ＴＡＣ）用、偏向板や位相差板の検査用プロテクトフィルム及び／又はセパレータフィルム、感光性樹脂フィルム用、視野拡大フィルム用、拡散シート用、反射フィルム用、反射防止フィルム用、紫外線防止用、バックグラインドテープ用など、幅広い用途に使用することができる。
【図１】
2017061415.tif 000004
【国際調査報告】
2017061415.tif 000005
2017061415.tif 000006
2017061415.tif 000007
2017061415.tif 000008